(57)【要約】【課題】保護層における電子放出特性を向上させ、維持放電電圧を低減することが可能で、高精細画像でも高輝度で低電圧駆動が可能な表示特性に優れたプラズマディスプレイパネルを実現することができる。【解決手段】電極、誘電体、および保護層を形成した前面板と、背面板とを、放電空間を形成して対向配置し、封着材にて封着し前記放電空間内のガスを排気する、封着排気工程を有するプラズマディスプレイパネルの製造方法において、前記封着排気工程では、前記前面板と前記背面板とを封着する期間、または封着した後に、前記放電空間内のガスを排気するステップと、前記放電空間に還元性有機ガスを含むガスを導入するステップと、前記還元性有機ガスを排気するステップと、前記放電空間に放電ガスを封入するステップと、を有し、前記還元性有機ガスを含むガスは、前記放電ガスの成分を含むことを特徴とする。【選択図】図２
2012243607.tif 000002
【特許請求の範囲】
【請求項１】
電極、誘電体、および保護層を形成した前面板と、背面板とを、放電空間を形成して対向配置し、封着材にて封着し前記放電空間内のガスを排気する、封着排気工程を有するプラズマディスプレイパネルの製造方法において、
前記封着排気工程では、
前記前面板と前記背面板とを封着する期間、または封着した後に、前記放電空間内のガスを排気するステップと、
前記放電空間に還元性有機ガスを含むガスを導入するステップと、
前記還元性有機ガスを排気するステップと、
前記放電空間に放電ガスを封入するステップと、
を有し、
前記還元性有機ガスを含むガスは、前記放電ガスの成分を含む、
プラズマディスプレイパネルの製造方法。
【請求項２】
前記還元性有機ガスは、アセチレン、エチレン、メチルアセチレン、プロパジエン、プロピレン、シクロプロパン、プロパンおよびブタンの中から選ばれる少なくとも一種である、
請求項１に記載のプラズマディスプレイパネルの製造方法。
【発明の詳細な説明】
【技術分野】
【０００１】
ここに開示された技術は、表示デバイスなどに用いられるプラズマディスプレイパネルの製造方法に関する。
【背景技術】
【０００２】
プラズマディスプレイパネル（以下、ＰＤＰと称する）は、前面板と背面板とで構成される。前面板は、ガラス基板と、ガラス基板の一方の主面上に形成された表示電極と、表示電極を覆ってコンデンサとしての働きをする誘電体層と、誘電体層上に形成された酸化マグネシウム（ＭｇＯ）からなる保護層とで構成されている。一方、背面板は、ガラス基板と、ガラス基板の一方の主面上に形成されたデータ電極と、データ電極を覆う下地誘電体層と、下地誘電体層上に形成された隔壁と、各隔壁間に形成された赤色、緑色および青色それぞれに発光する蛍光体層とで構成されている。
【０００３】
保護層には、主に２つの機能がある。１つめは、放電によるイオン衝撃から誘電体層を保護することである。２つめは、アドレス放電を発生させるための初期電子を放出することである。イオン衝撃から誘電体層が保護されることにより、放電電圧の上昇が抑制される。初期電子放出数が増加することにより、画像のちらつきの原因となるアドレス放電ミスが低減される。初期電子放出数を増加させるために、ＭｇＯに不純物を添加する技術や、ＭｇＯ粒子をＭｇＯ膜上に形成する技術が知られている（例えば、特許文献１参照）。
【先行技術文献】
【特許文献】
【０００４】
【特許文献１】特開２００２−２６０５３５号公報
【発明の概要】
【発明が解決しようとする課題】
【０００５】
近年、テレビは高精細化が進んでおり、市場では低コスト・低消費電力・高輝度のフルＨＤ（ハイ・ディフィニション）（１９２０×１０８０画素：プログレッシブ表示）ＰＤＰが要求されている。保護層からの電子放出特性はＰＤＰの画質を決定するため、電子放出特性を制御することが非常に重要である。
【０００６】
このようにＰＤＰの高精細化や低消費電力化を進めるにあたっては、放電電圧が高くならないようにすることと、さらに、点灯不良を低減して画質を向上させることを、同時に実現させなければならないという課題があった。
【０００７】
本発明はこのような課題に鑑みなされたもので、高輝度の表示性能を備え、かつ低電圧駆動が可能なＰＤＰを実現することを目的としている。
【課題を解決するための手段】
【０００８】
上記課題を解決するため、本発明のＰＤＰの製造方法は、電極、誘電体、および保護層を形成した前面板と、背面板とを、放電空間を形成して対向配置し、封着材にて封着し前記放電空間内のガスを排気する、封着排気工程を有するプラズマディスプレイパネルの製造方法において、前記封着排気工程では、前記前面板と前記背面板とを封着する期間、または封着した後に、前記放電空間内のガスを排気するステップと、前記放電空間に還元性有機ガスを含むガスを導入するステップと、前記還元性有機ガスを排気するステップと、前記放電空間に放電ガスを封入するステップと、を有し、前記還元性有機ガスを含むガスは、前記放電ガスの成分を含む。
【０００９】
また、ここで還元性有機ガスは、アセチレン、エチレン、メチルアセチレン、プロパジエン、プロピレン、シクロプロパン、プロパンおよびブタンの中から選ばれる少なくとも一種であることが望ましい。
【発明の効果】
【００１０】
本発明によれば、保護層における電子放出特性を向上させ、維持放電電圧を低減することが可能で、高精細画像でも高輝度で低電圧駆動が可能な表示特性に優れたＰＤＰを実現することができる。
【図面の簡単な説明】
【００１１】
【図１】実施の形態に係るＰＤＰの構造を示す斜視図
【図２】実施の形態に係るＰＤＰの製造方法のフローチャート
【図３】第１のプロファイル例を示す図
【図４】第２のプロファイル例を示す図
【図５】第３のプロファイル例を示す図
【図６】第４のプロファイル例を示す図
【図７】第４のプロファイル例を示す図
【図８】第５のプロファイル例を示す図
【発明を実施するための形態】
【００１２】
［１．ＰＤＰ１の構造］
ＰＤＰの基本構造は、一般的な交流面放電型ＰＤＰである。図１に示すように、ＰＤＰ１は前面ガラス基板３などよりなる前面板２と、背面ガラス基板１１などよりなる背面板１０とが対向して配置されている。前面板２と背面板１０とは、外周部がガラスフリットなどからなる封着材によって気密封着されている。封着されたＰＤＰ１内部の放電空間１６には、ネオン（Ｎｅ）およびキセノン（Ｘｅ）などの放電ガスが５３ｋＰａ〜８０ｋＰａの圧力で封入されている。
【００１３】
前面ガラス基板３上には、走査電極４および維持電極５よりなる一対の帯状の表示電極６とブラックストライプ７が互いに平行にそれぞれ複数列配置されている。前面ガラス基板３上には表示電極６とブラックストライプ７とを覆うようにコンデンサとしての働きをする誘電体層８が形成される。さらに誘電体層８の表面に酸化マグネシウム（ＭｇＯ）などからなる保護層９が形成されている。なお、保護層９については、後に詳細に述べられる。
【００１４】
走査電極４および維持電極５は、それぞれインジウム錫酸化物（ＩＴＯ）、酸化錫（ＳｎＯ2）、酸化亜鉛（ＺｎＯ）などの導電性金属酸化物からなる透明電極上にＡｇからなるバス電極が積層されている。
【００１５】
背面ガラス基板１１上には、表示電極６と直交する方向に、銀（Ａｇ）を主成分とする導電性材料からなる複数のデータ電極１２が、互いに平行に配置されている。データ電極１２は、下地誘電体層１３に被覆されている。さらに、データ電極１２間の下地誘電体層１３上には放電空間１６を区切る所定の高さの隔壁１４が形成されている。隔壁１４間の溝には、データ電極１２毎に、紫外線によって赤色に発光する蛍光体層１５、緑色に発光する蛍光体層１５および青色に発光する蛍光体層１５が順次塗布して形成されている。表示電極６とデータ電極１２とが交差する位置に放電セルが形成されている。表示電極６方向に並んだ赤色、緑色、青色の蛍光体層１５を有する放電セルがカラー表示のための画素になる。
【００１６】
なお、本実施の形態において、放電空間１６に封入する放電ガスは、１０体積％以上３０体積％以下のＸｅを含む。
【００１７】
［２．ＰＤＰ１の製造方法］
図２に示すように、本実施の形態に係るＰＤＰ１の製造方法は、前面板作製工程Ａ１、背面板作製工程Ｂ１、フリット塗布工程Ｂ２、封着工程Ｃ１、還元性ガス導入工程Ｃ２、排気工程Ｃ３および放電ガス供給工程Ｃ４を有する。
【００１８】
［２−１．前面板作製工程Ａ１］
前面板作製工程Ａ１においては、フォトリソグラフィ法によって、前面ガラス基板３上に、走査電極４および維持電極５とブラックストライプ７とが形成される。走査電極４および維持電極５は、導電性を確保するための銀（Ａｇ）を含む金属バス電極を有する。また、走査電極４および維持電極５は、透明電極を有する。金属バス電極は、透明電極に積層される。
【００１９】
透明電極の材料には、透明度と電気伝導度を確保するためインジウム錫酸化物（ＩＴＯ）などが用いられる。まず、スパッタ法などによって、ＩＴＯ薄膜が前面ガラス基板３上に形成される。次にリソグラフィ法によって所定のパターンの透明電極が形成される。
【００２０】
金属バス電極の材料には、銀（Ａｇ）と銀を結着させるためのガラスフリットと感光性樹脂と溶剤などを含む電極ペーストが用いられる。まず、スクリーン印刷法などによって、電極ペーストが、前面ガラス基板３上に塗布される。次に、乾燥炉によって、電極ペースト中の溶剤が除去される。次に、所定のパターンのフォトマスクを介して、電極ペーストが露光される。
【００２１】
次に、電極ペーストが現像され、金属バス電極パターンが形成される。最後に、焼成炉によって、金属バス電極パターンが所定の温度で焼成される。つまり、金属バス電極パターン中の感光性樹脂が除去される。また、金属バス電極パターン中のガラスフリットが溶融する。溶融していたガラスフリットは、焼成後にガラス化する。以上の工程によって、金属バス電極が形成される。
【００２２】
ブラックストライプ７は、黒色顔料を含む材料により、形成される。次に、誘電体層８が形成される。誘電体層８の材料には、誘電体ガラスフリットと樹脂と溶剤などを含む誘電体ペーストが用いられる。まずダイコート法などによって、誘電体ペーストが所定の厚みで走査電極４、維持電極５およびブラックストライプ７を覆うように前面ガラス基板３上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。溶融していた誘電体ガラスフリットは、焼成後にガラス化する。以上の工程によって、誘電体層８が形成される。ここで、誘電体ペーストをダイコートする方法以外にも、スクリーン印刷法、スピンコート法などを用いることができる。
【００２３】
誘電体層８の材料は、酸化ビスマス（Ｂｉ2Ｏ3）、酸化カルシウム（ＣａＯ）、酸化ストロンチウム（ＳｒＯ）、酸化バリウム（ＢａＯ）から選ばれる少なくとも１種と、酸化モリブデン（ＭｏＯ3）、酸化タングステン（ＷＯ3）、酸化セリウム（ＣｅＯ2）、二酸化マンガン（ＭｎＯ2）から選ばれる少なくとも１種とを含む。バインダ成分は、エチルセルロース、またはアクリル樹脂１重量％〜２０重量％を含むターピネオール、またはブチルカルビトールアセテートである。また、ペースト中には、必要に応じて可塑剤としてフタル酸ジオクチル、フタル酸ジブチル、リン酸トリフェニル、リン酸トリブチルを添加し、分散剤としてグリセロールモノオレート、ソルビタンセスキオレヘート、ホモゲノール（Ｋａｏコーポレーション社製品名）、アルキルアリル基のリン酸エステルなどを添加してペーストとして印刷特性を向上させてもよい。
【００２４】
そして、保護層９は、酸化マグネシウム（ＭｇＯ）、酸化カルシウム（ＣａＯ）、酸化ストロンチウム（ＳｒＯ）、及び酸化バリウム（ＢａＯ）から選ばれる少なくとも２つ以上の酸化物からなる金属酸化物により形成する。これらの金属酸化物は、保護層９のＸ線回折分析において、特定方位面の金属酸化物を構成する酸化物の単体より発生する最小回折角と最大回折角との間にピークが存在する。
【００２５】
本実施の形態では保護層９は電子ビーム蒸着法によって形成した。上述したように誘電体層８までを形成した前面ガラス基板３を、真空チャンバーに設置する。到達真空度は１．０×１０-4Ｐａ程度とし、前面ガラス基板３を１８０℃〜３２０℃程度まで加熱する。蒸着雰囲気は４．０×１０-3Ｐａ程度となるように、真空チャンバー内に流入する。
【００２６】
蒸着材料は上記の２つ以上の金属酸化物によって形成される。本実施の形態では、それぞれ金属酸化物を粉末にして混合し、これを高温・高圧によって直径約５ｍｍ、厚さ約２ｍｍのタブレット形状に加工したものを使用した。これに限らず、それぞれの金属酸化物の結晶体を１０ｍｍ〜１５ｍｍ程度に粉砕し、これらを混合してもよい。そして、銅製あるいは炭素製であって冷却された容器（ハース）を真空チャンバー内に設置し、ここに蒸着材料を入れる。
【００２７】
電子ビームを発生する電子銃としてはピアス式電子銃を用い、発生した電子ビームを偏向コイルなどによって、上記ハースへ誘導し蒸着材料へ照射する。
【００２８】
保護層９の成膜レートは水晶振動子等によってモニターし、膜厚５００ｎｍ〜１０００ｎｍ程度とする。前面ガラス基板３は固定式であっても搬送式であってもよい。
【００２９】
なお、保護層９には上記膜上に、気相合成法などによって形成した酸化マグネシウム結晶粒子を付着させても良い。
【００３０】
以上の工程により前面ガラス基板３上に走査電極４、維持電極５、ブラックストライプ７、誘電体層８、保護層９が形成され、前面板２が完成する。
【００３１】
［２−２．背面板作製工程Ｂ１］
まず、フォトリソグラフィ法によって、背面ガラス基板１１上に、データ電極１２が形成される。データ電極１２の材料には、導電性を確保するための銀（Ａｇ）と銀を結着させるためのガラスフリットと感光性樹脂と溶剤などを含むデータ電極ペーストが用いられる。まず、スクリーン印刷法などによって、データ電極ペーストが所定の厚みで背面ガラス基板１１上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。溶融していたガラスフリットは、焼成後にガラス化する。以上の工程によって、データ電極１２が形成される。ここで、データ電極ペーストをスクリーン印刷する方法以外にも、スパッタ法、蒸着法などを用いることができる。
【００３２】
次に、下地誘電体層１３が形成される。下地誘電体層１３の材料には、誘電体ガラスフリットと樹脂と溶剤などを含む下地誘電体ペーストが用いられる。まず、スクリーン印刷法などによって、下地誘電体ペーストが所定の厚みでデータ電極１２が形成された背面ガラス基板１１上にデータ電極１２を覆うように塗布される。次に、乾燥炉によって、下地誘電体ペースト中の溶剤が除去される。最後に、焼成炉によって、下地誘電体ペーストが所定の温度で焼成される。つまり、下地誘電体ペースト中の樹脂が除去される。また、誘電体ガラスフリットが溶融する。溶融していた誘電体ガラスフリットは、焼成後にガラス化する。以上の工程によって、下地誘電体層１３が形成される。ここで、下地誘電体ペーストをスクリーン印刷する方法以外にも、ダイコート法、スピンコート法などを用いることができる。
【００３３】
次に、フォトリソグラフィ法によって、隔壁１４が形成される。隔壁１４の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで下地誘電体層１３上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。溶融していたガラスフリットは、焼成後にガラス化する。以上の工程によって、隔壁１４が形成される。ここで、フォトリソグラフィ法以外にも、サンドブラスト法などを用いることができる。
【００３４】
次に、蛍光体層１５が形成される。蛍光体層１５の材料には、蛍光体粒子とバインダと溶剤などとを含む蛍光体ペーストが用いられる。まず、ディスペンス法などによって、蛍光体ペーストが所定の厚みで隣接する隔壁１４間の下地誘電体層１３上および隔壁１４の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１５が形成される。ここで、ディスペンス法以外にも、スクリーン印刷法などを用いることができる。
【００３５】
以上の工程により、背面ガラス基板１１上に所定の構成部材を有する背面板１０が完成する。
【００３６】
［２−３．フリット塗布工程Ｂ２］
次に、背面板作製工程Ｂ１により作製した背面板１０の画像表示領域外に封着部材であるガラスフリットを塗布する。その後、ガラスフリットの樹脂成分等を除去するために３５０℃程度の温度で仮焼成するフリット塗布工程Ｂ２を行う。
【００３７】
ここで、封着部材としては、酸化ビスマスや酸化バナジウムを主成分としたフリットが望ましい。この酸化ビスマスを主成分とするフリットとしては、例えば、Ｂｉ2Ｏ3−Ｂ2Ｏ3−ＲＯ−ＭＯ系（ここでＲは、Ｂａ、Ｓｒ、Ｃａ、Ｍｇのいずれかであり、Ｍは、Ｃｕ、Ｓｂ、Ｆｅのいずれかである。）のガラス材料に、Ａｌ2Ｏ3、ＳｉＯ2、コージライト等酸化物からなるフィラーを加えたものを用いることができる。また、酸化バナジウムを主成分とするフリットとしては、例えば、Ｖ2Ｏ5−ＢａＯ−ＴｅＯ−ＷＯ系のガラス材料に、Ａｌ2Ｏ3、ＳｉＯ2、コージライト等酸化物からなるフィラーを加えたものを用いることができる。
【００３８】
［２−４．封着工程Ｃ１から放電ガス供給工程Ｃ４まで］
次に、前面板２とフリット塗布工程Ｂ２を経た背面板１０とが対向配置されて周辺部が封着部材により封着される。その後、放電空間内のガスが排気される。この後放電空間に放電ガスが封入される。上述したように本実施の形態では、前面板２と背面板１０とを封着する期間、または封着した後に、放電空間内のガスを排気するステップと、放電空間に還元性有機ガスを曝すステップと、還元性有機ガスを排気するステップと、を有する。すなわち以下のような工程となる。
【００３９】
本実施の形態に係る封着工程Ｃ１、還元性ガス導入工程Ｃ２、排気工程Ｃ３および放電ガス供給工程Ｃ４は、同一の装置において、図３〜図７に示す温度・圧力プロファイルの処理を行う。各図（ａ）が温度プロファイルを示し、各図（ｂ）がＰＤＰ１内圧力プロファイルを示す。そして本実施の形態では、封着工程Ｃ１完了後、あるいはその工程中においてＰＤＰ１の放電空間内のガスを排気する一次排気工程Ｅ１が実施される。
【００４０】
同図における封着温度とは、前面板２と背面板１０とが封着部材であるフリットにより封着されるときの温度である。本実施の形態における封着温度は、例えば約４９０℃である。また、同図における排気温度とは、ＰＤＰ１内に放電ガスを入れるためにＰＤＰ１内のガスを排気する時の温度である。本実施の形態における排気温度は、例えば約４００℃である。
【００４１】
［２−４−１．第１のプロファイル例］
図３に本実施の形態における第１のプロファイル例を示す。同図に示すように、まず温度は、室温から封着温度まで上昇する。次に、温度は、期間ａ−ｂで封着温度に維持される。次に温度は時間ｂから、封着温度から排気温度に下降する。ここまでを封着工程Ｃ１とする。
【００４２】
そして時間ｅまでの期間排気温度に維持される。そして、時間ｆの期間まで降温される。
【００４３】
封着は、封着工程Ｃ１において温度が上昇すると共に上述した封着部材が軟化し、前面板２と背面板１０とが封着部材で接着し、ＰＤＰ１の内部が気密され、内部と外部とで気体が通過しなくなった状態で完了すると考えられる。発明者等が検討した結果、これは封着部材の転移点Ｔ℃に対して、Ｔ＋１５０℃程度で完了する。本実施の形態では、上述した封着部材を使用し、この温度は４５０℃〜５００℃の範囲であった。
【００４４】
本実施の形態では、この封着が完了した温度から、一次排気工程Ｅ１を行う。これは背面板１０に設けた排気管より放電空間１６内を排気し真空状態にする。これによって後に行う還元性ガス導入工程Ｃ２において、還元性有機ガスがＰＤＰ１内部全域に均等に行き渡り、還元性ガスによる保護層９への効果がＰＤＰ１面内均一になる。
【００４５】
また、本実施の形態では保護層９として酸化マグネシウム単一成分ではなく、酸化マグネシウム（ＭｇＯ）、酸化カルシウム（ＣａＯ）、酸化ストロンチウム（ＳｒＯ）、及び酸化バリウム（ＢａＯ）のうち複数成分を含んだ保護層としている。このような保護層は、周辺雰囲気の影響を受け変質しやすく、水酸化、炭酸化が容易に生じる。特に炭酸化が生じた場合には、ＰＤＰ１として放電開始電圧が高くなってしまう課題が生じてしまう。そこで、本実施の形態のように還元性ガス導入工程Ｃ２の前に一次排気工程Ｅ１を行うことによって、保護層９の炭酸化を防止することができる。
【００４６】
この一次排気工程Ｅ１の処理時間は長い方が望ましいが、生産効率を考慮する必要があるため、到達真空度が１．０×１０-4Ｐａの状態で最短でも１０ｍｉｎ〜２０ｍｉｎ保持することが望ましい。なお、上記の到達真空度は排気装置側にて測定した数値であり、ＰＤＰ１内の到達真空度は上記数値に対して一桁以上高くなる。
【００４７】
この一次排気工程Ｅ１が終了した後、還元性ガス導入工程Ｃ２を行う。この工程において、温度は、ｃ−ｄの期間、排気温度に維持される。そして、ｃ−ｄの期間に放電空間内に還元性有機ガスを含むガスが導入される。ｃ−ｄの期間に保護層９は、還元性有機ガスを含むガスに曝される。還元性ガス導入工程Ｃ２においても、還元性有機ガスへの曝露時間はより長い方が好ましいが、生産効率を考慮し、２０ｍｉｎ〜６０ｍｉｎ程度としている。また、発明者等が検討した結果、この期間におけるＰＤＰ１内の還元性有機ガスの到達圧力が高い方が、より効果が高くなることが判明した。これは保護層９と接する還元性有機ガスの絶対量が多いことで、保護層９の反応絶対量が増加することに起因していると考えられる。同様に還元性有機ガスの濃度が高くても、より効果が高くなる。
【００４８】
本実施の形態において、導入するガスは、還元性有機ガス（ガス種は後述する）を１．５％〜６．５％含有し、当該還元性有機ガス以外のガス（ベースガス）としてＮｅなどを用い、全体の圧力を８０ｋＰａ〜大気圧程度としている。ここでベースガスとしてＮｅを例に挙げたが、ベースガスをＰＤＰ１内に封入する放電ガスの一成分を用いることが望ましい。これによって、たとえ導入したガスが放電空間内に残留したとしてもＰＤＰの放電特性に影響を与えないようにすることができる。
【００４９】
その後、排気工程Ｃ３（図３（ｂ）ではＥ２で示す）において、温度は所定の期間、排気温度に維持される。その後、温度は、室温程度まで下降する。ｄ−ｅの期間において、放電空間内が排気されることにより、還元性有機ガスを含むガスが排出される。
【００５０】
次に、放電ガス供給工程Ｃ４において、放電空間内に放電ガスが導入される。つまり、温度が室温程度に下がったｅ以降の期間に放電ガスが導入される。
【００５１】
なお、本実施の形態では、一次排気期間Ｅ１を期間ａ−ｂ以前に開始しているが、これに限らず、温度保持期間であるａ−ｂの途中で開始しても構わない。
【００５２】
また、本実施の形態では、還元性ガス導入工程Ｃ２を排気温度に降温した直後に開始しているが、これに限らず、排気温度保持期間ｄ−ｅの途中で開始しても構わない。
【００５３】
［２−４−２．第２のプロファイル例］
第２のプロファイル例としては、図４に示すようになる。第２のプロファイル例において、第１のプロファイル例と異なる点は、還元性ガス導入工程Ｃ２（期間ｃ−ｄ）が、封着温度保持期間ａ−ｄに行われる点である。
【００５４】
これによって、還元性ガス導入工程Ｃ２がより高温で行われるため、還元性有機ガスによる放電電圧を低下させる効果がより大きくなる。還元性ガス導入工程Ｃ２の後に排気工程Ｃ３が行われる。その他の工程については第１のプロファイル例と同じ工程となる。
【００５５】
［２−４−３．第３のプロファイル例］
第３のプロファイル例を、図５に示す。第３のプロファイル例において、第１のプロファイル例と異なる点は、一次排気工程Ｅ１の開始時である。
【００５６】
第１のプロファイル例では、前面板２と背面板１０との封着が完了した時点で、一次排気工程Ｅ１を開始していた。これに対し第３のプロファイル例においては、両者の封着が完了する前に一次排気行程Ｅ１を開始する。
【００５７】
第１のプロファイル例では、ＰＤＰ１の温度が４５０℃〜４９０℃にて一次排気工程Ｅ１を開始していたが、この温度では少量ではあるが保護層９の炭酸化は開始している。そこで第３のプロファイル例では保護層９の炭酸化が全く生じていない温度から一次排気行程Ｅ１を開始するようにしている。本実施の形態では１５０℃〜４００℃にて開始するようにした。これによって、保護層９の炭酸化を抑制する効果がより大きくなる。
【００５８】
なお、上述したように第３のプロファイル例においては、前面板２と背面板１０との封着が完了していないため、一次排気行程Ｅ１開始時においてＰＤＰ１外の気体を排気することになるが、一次排気行程Ｅ１での到達真空度を第１のプロファイル例と同等にすることによって、ＰＤＰ１面内を均一にする効果を奏することが可能である。
【００５９】
［２−４−４．第４のプロファイル例］
第４のプロファイル例を、図６に示す。第４のプロファイル例において、第１のプロファイル例と異なる点は、還元性有機ガスを導入する還元性ガス導入工程Ｃ２の圧力である。第４のプロファイル例では、還元性ガス導入工程Ｃ２の圧力を大気圧以上としている。
【００６０】
これによって、還元性ガス導入工程Ｃ２において、還元性ガスをＰＤＰ１の面内中央部まで確実に到達させることができる。結果としてＰＤＰ１の保護層９全域において、均一に還元性ガスを曝すことができ、放電電圧を低下させる効果がより均一になる。
【００６１】
本実施の形態においては、還元性ガス導入工程Ｃ２の圧力を１１０ｋＰａ〜１２０ｋＰａとしている。
【００６２】
なお、第４のプロファイル例では還元性ガス導入工程Ｃ２の全期間において、ＰＤＰ１内における還元性ガスの圧力を大気圧以上としているが、これに限らず図７に示すように、ＰＤＰ１内の圧力を瞬間的に大気圧以上としてもよい。ＰＤＰ１はその後、前面板２および背面板１０の形状の回復によりＰＤＰ１内の圧力は大気圧程度となる。この方法においても第４のプロファイル例と同等の効果が得られ、さらに内部を大気圧以上とすることによってＰＤＰ１を破壊してしまうリスクを低減することができる。
【００６３】
［２−４−５．第５のプロファイル例］
第５のプロファイル例としては、図８に示すようになる。第５のプロファイル例において、第１のプロファイル例と異なる点は、還元性ガス導入工程Ｃ２において、還元性ガスが導入される時の温度である。
【００６４】
一般に前面板・背面板が封着されたＰＤＰ内にガスを導入する場合、排気管などからガスを導入する必要があるため、ＰＤＰ内の全領域の保護層・蛍光体層は同時にガスに曝されるわけではなく、排気管に近い領域から順次ガスに曝されることになる。
【００６５】
このため、還元性ガスをＰＤＰ１内に導入する際においても、還元性ガスが保護層と反応する温度以上であった場合、還元性ガスが保護層に接した領域から順次反応が開始されてしまう。この結果、ＰＤＰ面内において保護層と還元性ガスとの反応程度に依存したムラが生じ、同様にＰＤＰ面内で放電電圧が低下する効果の程度にも差が生じる。
【００６６】
そこで、第５のプロファイル例では、還元性ガス導入工程Ｃ２の還元性ガスが導入される際のＰＤＰ１の温度を、還元性ガスと保護層とが反応を開始する温度よりも低くしている。同図に示すようにこの還元性ガスが導入される際の温度をＴ１としている。これによって、ＰＤＰ１内では曝された領域から還元性ガスと保護層とが反応する現象とならず、ＰＤＰ１内全体に還元性ガスが行き渡るようになる。またこのように温度を下げることによって、還元性ガス導入前におけるＰＤＰ１内の真空度がさらに良化する。つまり、前述の第１のプロファイル例における還元性ガス導入前のＰＤＰ１内の真空度Ｐ１（Ｐａ）に対し、本プロファイル例における還元性ガス導入前のＰＤＰ１内の真空度Ｐ２（Ｐａ）は、Ｐ２＜Ｐ１となる。
【００６７】
そして、ＰＤＰ１内全体に還元性ガスが行き渡る時間（４２インチサイズＰＤＰで１０ｍｉｎ程度）保持した後、再度ＰＤＰ１の温度を、還元性ガスと保護層とが反応する温度以上まで昇温する。これによりＰＤＰ１の面内でほぼ同時に還元性ガスと保護層とが反応を開始すると共に、均一に反応が進行し、同様にＰＤＰ面内で均一に放電電圧が低下する効果が得られる。
【００６８】
ここで、第５のプロファイル例では、還元性ガスと保護層との反応が開始しない温度として温度Ｔ１としたが、これは使用する還元性ガス種によって異なる。後述する還元性有機ガス種の検討にて使用したガスでは、ＰＤＰ１の温度を３００℃以下とすることで、当該還元性ガスと保護層との反応を防止することができる。
【００６９】
また、第５のプロファイル例では、温度Ｔ１を低くすることによって、還元性ガスと保護層との反応を防止する効果は得られるが、一方で温度Ｔ１を低くしすぎることで弊害も発生することが判明した。温度Ｔ１が低い場合、表面積が大きい蛍光体層や隔壁などに還元性ガスが吸着してしまい、後に昇温したとしても、還元性ガスと保護層との反応が生じない領域が存在することが明らかとなった。発明者等の実験の結果、後述する還元性有機ガス種においては、温度Ｔ１の下限値を５０℃〜１００℃とすることによって、還元性ガスの蛍光体層への吸着を防止することができる。
【００７０】
このような結果から、第５のプロファイル例では、還元性ガス導入工程Ｃ２のガスを導入する際にＰＤＰ１の温度Ｔ１を３００℃以下、１００℃以上としている。これによって還元性ガスと保護層との反応をＰＤＰ面内均一に行うことができ、放電電圧のＰＤＰ１面内ムラを抑制する効果が得られる。
【００７１】
［２−４−６．還元性有機ガスの詳細］
表１に示すように、還元性有機ガスとしては、分子量が５８以下の還元力の大きいＣＨ系有機ガスが望ましい。種々の還元性有機ガスの中から選ばれる少なくとも一つが希ガスや窒素ガスなどに混合されることにより、還元性有機ガスを含むガスが製造される。
【００７２】
【表１】
2012243607.tif 000003
【００７３】
表１において、Ｃの列は、有機ガスの一分子に含まれる炭素原子数を意味する。Ｈの列は、有機ガスの一分子に含まれる水素原子数を意味する。
【００７４】
表１に示すように、蒸気圧の列において、０℃での蒸気圧が１００ｋＰａ以上のガスには、「Ａ」が付されている。さらに、０℃での蒸気圧が１００ｋＰａより小さいガスには、「Ｃ」が付されている。沸点の列において、１気圧での沸点が０℃以下のガスには、「Ａ」が付されている。さらに、１気圧での沸点が０℃より大きいガスには、「Ｃ」が付されている。分解しやすさの列において、分解しやすいガスには、「Ａ」が付されている。分解しやすさが普通のガスには、「Ｂ」が付されている。還元力の列において、還元力が十分であるガスには、「Ａ」が付されている。
【００７５】
表１において、「Ａ」は良い特性であることを意味する。「Ｂ」は普通の特性であることを意味する。「Ｃ」は不十分な特性であることを意味する。
【００７６】
ＰＤＰの製造工程における有機ガスの取扱い易さの観点から考えると、ガスボンベに入れて供給できる還元性有機ガスが望ましい。また、ＰＤＰの製造工程における取扱い易さから考えると、０℃での蒸気圧が１００ｋＰａ以上の還元性有機ガス、または沸点が０℃以下の還元性有機ガス、または分子量が小さい還元性有機ガスが望ましい。
【００７７】
さらに、排気工程Ｃ３の後にも還元性有機ガスを含むガスの一部が放電空間内に残留する可能性がある。よって、還元性有機ガスは、分解しやすい特性を有することが望ましい。
【００７８】
還元性有機ガスは、製造工程上での取扱い易さや、分解しやすい特性などの点を考慮して、アセチレン、エチレン、メチルアセチレン、プロパジエン、プロピレンおよびシクロプロパンの中から選ばれる酸素を含まない炭化水素系ガスが望ましい。これらの還元性有機ガスの中から選ばれる少なくとも一種を希ガスや窒素ガスに混合して用いればよい。
【００７９】
本発明者らが実験した結果では、例えば化学式でＣ3Ｈ6であるプロピレンガス、シクロプロパンガスを使用した場合は、維持電圧を約１０Ｖ低下させることができた。また、化学式でＣ2Ｈ2であるアセチレンガスを使用した場合は、維持電圧を約２０Ｖ低下させることができることが分かった。
【００８０】
なお、希ガスや窒素ガスと還元性有機ガスの混合比率は、使用する還元性有機ガスの燃焼割合に応じて下限が決定される。上限は、数体積％程度である。還元性有機ガスの混合比率が高すぎると、有機成分が重合して高分子となりやすい。この場合、高分子が放電空間に残留し、ＰＤＰの特性に影響を与えてしまう。よって、使用する還元性有機ガスの成分に応じて、混合比率を適宜調整することが好ましい。
【００８１】
［３．まとめ］
本実施の形態に開示されたＰＤＰ１の製造方法は、以下の工程を備える。還元性有機ガスを含むガスを放電空間に導入することにより、保護層９を還元性有機ガスに曝す。次に、還元性有機ガスを放電空間から排出する。次に、放電ガスを放電空間に封入する。
【００８２】
還元性有機ガスに曝された保護層９には、酸素欠損が生じる。酸素欠損が生じることにより、保護層の二次電子放出能力が向上すると考えられる。したがって、本実施の形態に係る製造方法で製造されたＰＤＰ１は、維持電圧を低減することができる。
【００８３】
さらに、還元性有機ガスは、酸素を含まない炭化水素系ガスであることが好ましい。酸素を含まないことによって、還元能力が高まるからである。
【００８４】
さらに、還元性有機ガスは、アセチレン、エチレン、メチルアセチレン、プロパジエン、プロピレン、シクロプロパン、プロパンおよびブタンの中から選ばれる少なくとも一種であることが好ましい。上記の還元性有機ガスは、製造工程上での取扱いが容易だからである。さらに、上記の還元性有機ガスは、分解が容易だからである。
【００８５】
なお、本実施の形態においては、放電空間を排気した後、還元性有機ガスを含むガスを放電空間に導入する製造方法が例示された。しかし、放電空間を排気することなく、放電空間に還元性有機ガスを含むガスを連続的に供給することによって、還元性有機ガスを含むガスを放電空間に導入することもできる。
【００８６】
なお、以上の説明では、下地層として、ＭｇＯ膜を例に挙げた。しかし、下地層に要求される性能はあくまでイオン衝撃から誘電体を守るための高い耐スパッタ性能を有することである。すなわち、電荷保持能力や電子放出性能が高くなくてもよい。従来のＰＤＰでは、一定以上の電子放出性能と耐スパッタ性能という二つを両立させるため、ＭｇＯを主成分とした保護層を形成する場合が非常に多かった。しかし、電子放出性能が金属酸化物の結晶粒子によって支配的に制御される構成を取る場合、下地層はＭｇＯである必要は全くない。下地層に、Ａｌ2Ｏ3等の耐衝撃性に優れる他の材料を用いても全く構わない。
【００８７】
また、本実施の形態では、金属酸化物の結晶粒子としてＭｇＯが例示された。しかし、この他の単結晶粒子でも、ＭｇＯ同様に高い電子放出性能を持つＳｒ、Ｃａ、Ｂａ、Ａｌなどの金属酸化物による結晶粒子を用いても同様の効果を得ることができる。よって、金属酸化物の結晶粒子としてはＭｇＯに限定されるものではない。
【産業上の利用可能性】
【００８８】
以上のように本実施の形態に開示された技術は、高画質の表示性能を備え、かつ低消費電力のＰＤＰを実現する上で有用である。
【符号の説明】
【００８９】
１  ＰＤＰ
２  前面板
３  前面ガラス基板
４  走査電極
５  維持電極
６  表示電極
７  ブラックストライプ
８  誘電体層
９  保護層
１０  背面板
１１  背面ガラス基板
１２  データ電極
１３  下地誘電体層
１４  隔壁
１５  蛍光体層
１６  放電空間
【図１】
2012243607.tif 000004
【図２】
2012243607.tif 000005
【図３】
2012243607.tif 000006
【図４】
2012243607.tif 000007
【図５】
2012243607.tif 000008
【図６】
2012243607.tif 000009
【図７】
2012243607.tif 000010
【図８】
2012243607.tif 000011